КЕРАМИЧЕСКИЕ КОМПОЗИТНЫЕ МАТЕРИАЛЫ ДЛЯ ОБЛИЦОВКИ СТЕН СО СПОСОБНОСТЬЮ ОТРАЖАТЬ ИК-ИЗЛУЧЕНИЕ

1. Способ покрытия субстратов, включающий следующие этапы:
a) приготовление субстрата,
b) нанесение состава по меньшей мере на одну сторону субстрата, состав содержит неорганическое соединение, причем неорганическое соединение включает себя по меньшей мере один металл и/или полуметалл, выбранный из группы, включающей Sc (скандий), Y (иттрий), Ti (титан), Zr (цирконий), Nb (ниобий), V (ванадий), Cr (хром), Мо (молибден), W (вольфрам), Mn (марганец), Fe (железо), Со (кобальт), В (бор), Al (алюминий), In (индий), TI (таллий), Si (кремний), Ge (германий), Sn (олово), Zn (цинк), Pb (свинец), Sb (сурьму), Bi (висмут) или их смеси, и по меньшей мере один элемент, выбранный из группы, включающей Те (теллур), Se (селен), S (серу), О (кислород), Sb (сурьму), As (мышьяк), Р (фосфор), N (азот), С (углерод), Ga (галлий) или их смеси,
с) сушку состава, нанесенного на этапе b),
1
1
3
d) нанесение по меньшей мере одного покрытия по меньшей мере на одну сторону субстрата, на которую на этапе b) был нанесен состав, причем покрытие содержит силан с общей формулой (Z)Si(OR), где Z представляет собой R, OR или Gly (Gly=3-глицидилоксипропил), а R представляет собой алкильный остаток с 1-18 атомами углерода, и R могут быть одинаковыми или различными, частицы оксидов, выбранных из группы, включающей оксиды Ti, Si, Zr, Al, Y, Sn, Zn, Се или смеси таковых, и инициатор, причем целесообразно, чтобы в покрытии содержался 3-аминопропилтриметоксисилан и/или 3-аминопропилтриэтокси-силан и/или N-2-аминоэтил-3-аминопропилтриметоксисилан, и
е) сушку покрытия, нанесенного на этапе d),
причем состав этапа b) и/или покрытие этапа d) содержат по меньшей мере один пигмент, отражающий ИК-излучение, а отражающий ИК-излучение пигмент содержит ядро, причем на ядро нанесен слой, проводящий электрический ток и содержащий оксиды олова и/или оксиды титана.
2. Способ по п.1, отличающийся тем, что субстрат на этапе а) представляет собой гибкий и/или жесткий субстрат.
3. Способ по п.1, отличающийся тем, что субстрат на этапе а) представляет собой трикотажное полотно, ткань, плетеное полотно, пленку и/или плоскостной материал.
4. Способ по п.1, отличающийся тем, что субстрат на этапе а) в основном обладает температурной стабильностью при температуре выше 100°С.
5. Способ по п.1, отличающийся тем, что субстрат на этапе а) в основном обладает температурной стабильностью при условиях сушки на этапах с) и/или е).
2
2
3
2
2
2
3
2
3
6. Способ по п.1, отличающийся тем, что неорганическое соединение этапа b) выбирают из группы, включающей TiO, AlO, SiO, ZrO, YO, ВС, SiC, FeO, SiN, SiP, алюмосиликаты, фосфаты алюминия, цеолиты, частично замещенные цеолиты или смеси таковых.
7. Способ по п.1, отличающийся тем, что размер зерна неорганического соединения на этапе b) составляет от 1 до 10000 нм.
8. Способ по п.1, отличающийся тем, что состав этапа b) представляет собой суспензию, которая предпочтительно является водной суспензией.
9. Способ по п.1, отличающийся тем, что неорганическое соединение этапа b) получают гидролизом предшественника неорганического соединения, который содержит металл и/или полуметалл.
10. Способ по п.9, отличающийся тем, что предшественник неорганического соединения выбирают из группы, включающей нитрат металла, галогенид металла, карбонат металла, алкоголят металла, галогенид полуметалла, алкоголят полуметалла или смеси таковых.
11. Способ по п.1, отличающийся тем, что электропроводящий слой пигмента, отражающего ИК-излучение, содержит оксид олова и/или оксид титана с добавкой по меньшей мере одного галогена, причем галоген целесообразно выбирать из группы, включающей фтор, хлор, бром, йод или смеси таковых.
12. Способ по п.1, отличающийся тем, что между ядром пигмента, отражающего ИК-излучение, и электропроводящим слоем размещен по меньшей мере один изолирующий слой.
13. Способ по п.1, отличающийся тем, что пигмент, отражающий ИК-излучение, обладает средневзвешенной величиной частиц менее 500 мкм, более предпочтительно от 100 до 500 мкм, а наиболее предпочтительно от 200 до 500 мкм.
-6
14. Способ по п.12, отличающийся тем, что материал, из которого изготовлен изолирующий слой, обладает проводимостью менее 10 См/см.
15. Способ по п.1, отличающийся тем, что состав этапа b) содержит инициатор.
16. Способ по п.15, отличающийся тем, что инициатор представляет собой кислоту или основание, которые предпочтительно являются водной кислотой или водным основанием.
17. Способ по п.1, отличающийся тем, что состав этапа b) представляет собой золь.
18. Способ по п.1, отличающийся тем, что сушку состава на этапе с) проводят нагреванием до температуры между 50°С и 1000°С.
2
2
1
2
z
4-z
a
b
n
19. Способ по п.1, отличающийся тем, что покрытие на этапе d) содержит второй силан с общей формулой (Z)Si(OR), где R - это алкильный остаток с 1-6 атомами углерода, a Z представляет собой HFC, причем а и b - это целые числа, все R могут быть одинаковы или различны, a+b=1+2n, z=1 или 2, а n составляет от 1 до 16, или в том случае, когда Z представляет собой Gly, Z представляет собой AM (АМ=3-аминопропил), где z=1.
20. Способ по п.1, отличающийся тем, что покрытие на этапе d) содержит в качестве силана 3-глицидилоксипропилтриэтоксисилан и/или 3-глицидилоксипропилтриметоксисилан и/или 3-аминопро-пилтриметоксисилан и/или 3-аминопропилтриэтоксисилан и/или N-2-аминоэтил-3-аминопропилтриметоксисилан в качестве второго силана.
a
b
n
z
4-z
21. Способ по п.1, отличающийся тем, что покрытие на этапе d) содержит в качестве силана тетраэтоксисилан, а в качестве второго силана - силан с формулой (HFC)Si(OR), причем а и b - целые числа, a+b=1+2n, z=1 или 2, n составляет от 1 до 16, а и все R могут быть одинаковы или различны, причем предпочтительно, чтобы все R были одинаковы и содержали от 1 до 6 атомов углерода.
22. Способ по п.1, отличающийся тем, что покрытие на этапе d) содержит тетраэтоксисилан, метилтриэтоксисилан, октилтриэтоксисилан и/или гексадецилтриметоксисилан в качестве силана и/или 3,3,4,4,5,5,6,6,7,7,8,8,8-тридекафтороктилтриэтоксисилан в качестве второго силана.
23. Способ по п.1, отличающийся тем, что покрытие на этапе d) в качестве инициатора содержит кислоту или основание, которые предпочтительно являются водной кислотой или водным основанием.
24. Способ по п.1, отличающийся тем, что поверхность частиц оксида, содержащегося в покрытии на этапе d), является гидрофобной.
1+2n
n
25. Способ по п.1, отличающийся тем, что на поверхности частиц оксида в покрытии на этапе d) содержатся органические остатки XC, связанные с атомами кремния, причем n составляет от 1 до 20, а Х представляет собой водород и/или фтор.
26. Способ по п.1, отличающийся тем, что в покрытии на этапе d) содержится полимер, который предпочтительно обладает средневзвешенным молекулярным весом в 3000 г/моль.
27. Способ по п.1, отличающийся тем, что средняя степень полимеризации полимера в покрытии на этапе d) составляет по меньшей мере 50.
28. Способ по п.1, отличающийся тем, что полимер в покрытии на этапе d) выбран из группы, включающей полиамид, полиэфир, эпоксидные смолы, меламин-формальдегидный конденсат, уретан-полиольную смолу или смеси таковых.
29. Способ по п.1, отличающийся тем, что на субстрат на этапе d) нанесено столько покрытия, чтобы после сушки на этапе е) на субстрате образовывался слой затвердевшего покрытия толщиной от 0,05 до 10 мкм.
30. Способ по п.1, отличающийся тем, что перед нанесением покрытия на этапе b) и/или d) наносят по меньшей мере еще одно покрытие.
31. Способ по п.1, отличающийся тем, что после нанесения покрытия на этапе d) наносят по меньшей мере еще одно покрытие.
32. Способ по п.1, отличающийся тем, что сушку покрытия на этапе е) осуществляют посредством нагревания до температуры между 50 и 1000°C.
33. Применение субстрата с покрытием, получаемого по одному из пп.1-32, в качестве обоев.